(57)【特許請求の範囲】
【請求項１】
四三酸化鉛または二酸化鉛に、フェノール化合物の存在下アルカノールスルホン酸またはアルカンスルホン酸を作用させることを特徴とするアルカノールまたはアルカンスルホン酸鉛の製造方法。
【請求項２】
四三酸化鉛または二酸化鉛が、α線放出量０.３Ｃ／ｃｍ２ｈ以下のものである請求項第１項記載のアルカノールまたはアルカンスルホン酸鉛の製造方法。 
【請求項３】
フェノール化合物が、カテコールまたはｏ−アミノフェノールである請求項第１項記載のアルカノールまたはアルカンスルホン酸鉛の製造方法。
【請求項４】
フェノール化合物をアルカノールスルホン酸またはアルカンスルホン酸に対し、１／１０００〜１／１０モル使用する請求項第１項記載のアルカノールまたはアルカンスルホン酸鉛の製造方法。
【発明の詳細な説明】
【０００１】
【発明の属する技術分野】
本発明は、鉛めっきやハンダめっき浴等に使用されるアルカノールまたはアルカンスルホン酸鉛の製造方法に関し、更に詳細には、従来アルカノールスルホン酸またはアルカンスルホン酸には溶けにくいとされていた難溶性鉛酸化物を原料としてアルカノールまたはアルカンスルホン酸鉛を製造する方法に関する。
【０００２】
【従来の技術】
鉛めっきや鉛を含むハンダめっきにおいては、アルカノールスルホン酸やアルカンスルホン酸を用いた酸性めっき液が用いられており、この場合の鉛源としてアルカノールまたはアルカンスルホン酸鉛が用いられている。
【０００３】
従来、アルカノールまたはアルカンスルホン酸鉛、特に低放射線のアルカノールまたはアルカンスルホン酸鉛は金属鉛にアルカノールスルホン酸やアルカンスルホン酸を作用させて製造することが一般的であるが、天然に産生する鉛酸化物を原料としても製造することが求められている。
【０００４】
特に近年、ハンダに含まれる鉛から発生するα線が電子部品の誤作動の原因の一つであることが分かってからは、α線の発生が少ないいわゆる低放射線の酸化鉛を原料としてアルカノールまたはアルカンスルホン酸鉛が製造されている。ところが、低放射線の鉛化合物は相対的にその産出量が少なく、その需要が逼迫しているという問題があった。
【０００５】
一方、鉛酸化物でも四三酸化鉛や二酸化鉛のようなものは、アルカノールスルホン酸やアルカンスルホン酸に溶けにくく、今までアルカノールまたはアルカンスルホン酸鉛の原料としては顧みられていなかった。しかし、低放射線の鉛化合物の逼迫に伴い、これらの鉛酸化物を用いて低放射線のアルカノールまたはアルカンスルホン酸鉛を製造することが求められるに至っている。
【０００６】
【発明が解決しようとする課題】
従って本発明の課題は、四三酸化鉛や二酸化鉛のような難溶性鉛酸化物のアルカノールスルホン酸やアルカンスルホン酸に対する溶解度を向上させ、収率良くアルカノールスルホン酸鉛やアルカンスルホン酸鉛を得る方法を提供することである。
【０００７】
【課題を解決するための手段】
本発明者らは、難溶性鉛酸化物をアルカノールスルホン酸やアルカンスルホン酸に溶解させる方法について鋭意検討を行っていたところ、フェノール化合物の存在が難溶性鉛を溶解させることに大きな役割を持っていることを見出し、本発明を完成した。
【０００８】
すなわち本発明は、難溶性酸化鉛に、フェノール化合物の存在下アルカノールスルホン酸またはアルカンスルホン酸を作用させることを特徴とするアルカノールまたはアルカンスルホン酸鉛の製造方法である。
【０００９】
【発明の実施の形態】
本発明を実施するには、フェノール化合物を含むアルカノールスルホン酸ないしはアルカンスルホン酸水溶液を用い、難溶性鉛酸化物を溶解させればよい。
【００１０】
まず一方の出発原料である難溶性鉛酸化物としては、四三酸化鉛や二酸化鉛等が挙げられる。この難溶性鉛酸化物としては、通常のもの（すなわち、α線発生量の多い高放射線鉛の酸化物）であっても良いが、現在需要の逼迫している低放射線鉛酸化物、例えばα線放出量０.３Ｃ／ｃｍ２ｈ以下のものを利用することがより好ましい。
【００１１】
また、アルカノールスルホン酸ないしはアルカンスルホン酸水溶液中で使用されるフェノール化合物としては、カテコール、ｏ−アミノフェノール等が挙げられる。これらのフェノール化合物は、ハンダめっき等の添加剤としては既に知られている化合物であるが、難溶性鉛酸化物の溶解に使用することは未だ報告されていない。
【００１２】
一方、本発明方法において利用されるアルカノールスルホン酸としては、イセチオン酸等が挙げられ、また、アルカンスルホン酸としては、メタンスルホン酸、エタンスルホン酸等が挙げられる。このアルカノールまたはアルカンスルホン酸の濃度は、１００から３００ｇ／ｌ程度とすればよい。
【００１３】
更に、アルカノールスルホン酸ないしはアルカンスルホン酸水溶液中でのフェノール化合物の量は、アルカノールスルホン酸またはアルカンスルホン酸に対し、１／１０００〜１／１０モル程度使用することが好ましい。
【００１４】
本発明方法は、上記した難溶性酸化鉛をフェノール化合物を含むアルカノールスルホン酸ないしはアルカンスルホン酸水溶液に加え、常温で３０分から１時間程度攪拌し、溶解させることにより実施される。この溶解反応が進むにつれて温度が５０ないし６０℃程度まで上昇するが、特に冷却等する必要はなく、そのまま放置すればよい。
【００１５】
以上のようにすることにより、難溶性酸化鉛はほぼ完全にアルカノールスルホン酸ないしはアルカンスルホン酸に溶解するので、これを更に常法に従い濾過等することにより、アルカノールまたはアルカンスルホン酸鉛を得ることができる。
【００１６】
【実施例】
次に実施例を挙げ、本発明を更に詳しく説明するが、本発明はこれら実施例等に何ら制約されるものではない。
【００１７】
実 施 例  １
メタンスルホン酸３００ｇ、カテコール８ｇおよび鉛丹（四三酸化鉛）１７０ｇを水１０３０ｇに加え、６０分間攪拌処理した。この溶液の温度は、初め２５℃であったが、５０℃まで上昇した。鉛丹が完全に溶解した後の溶液は、比重１.２２４の黄色透明液体であり、その容量は１２００ｍｌであった。
この液体について、分析を行ったところ、鉛の含有量は１２５.５ｇ／ｌで、鉛の利用率からメタンスルホン酸鉛の収率を求めると９７.７％であった。
【００１８】
実 施 例  ２
メタンスルホン酸３００ｇ、カテコール４ｇおよび鉛丹（四三酸化鉛）１７０ｇを水１０３０ｇに加え、５０分間攪拌処理した。この溶液の温度は、初め２５℃であったが、５０℃まで上昇した。鉛丹が完全に溶解した後の溶液は、比重１.２２３の黄色透明液体であり、その容量は１２００ｍｌであった。
この液体は１２２ｇ／ｌの鉛を含有しており、この鉛の利用率からメタンスルホン酸鉛の収率を求めると９５.０％であった。
【００１９】
比 較 例
メタンスルホン酸３００ｇおよび鉛丹（四三酸化鉛）１７０ｇを水１０３０ｇに加え、６０分攪拌処理した。この溶液の温度は、初め２５℃であったが、５０℃まで上昇した。６０分攪拌後の溶液は、比重１.１８４の黄色乳濁状液体であり、その容量は１１５０ｍｌであった。
この液体は８５ｇ／ｌの鉛を含有し、鉛の利用率からメタンスルホン酸鉛の収率を求めると６３.４％であった。
【００２０】
【発明の効果】
本発明によれば、難溶性鉛酸化物から容易に収率良くアルカノールまたはアルカンスルホン酸鉛を得ることができる。
特に低放射性の難溶性鉛酸化物を原料として本発明方法を実施することにより、誤作動が起こりにくいハンダめっき用のアルカノールまたはアルカンスルホン酸鉛を新たに供給することが可能となる。
以    上